熱可塑的用途のためのポリマー組成物における、低温柔軟化を向上させるため、および/または耐久性を向上させるための、可塑剤としてのジイソノニルテレフタレートDINTの使用。前記組成物が床被覆材、屋根用フィルムまたは屋根用メンブレンおよびケーブル外被の製造に使用されることを特徴とする、請求項1記載の使用。前記組成物がポリ塩化ビニル、ポリ塩化ビニリデンおよびそのコポリマーまたはポリアルキルメタクリレートPAMAからなる群から選択された、少なくとも1つのポリマーを含有することを特徴とする、請求項1または2記載の使用。前記ポリマーはポリ塩化ビニルであることを特徴とする、請求項3記載の使用。前記ポリマーは、塩化ビニルと、塩化ビニリデン、ビニルアセテート、ビニルプロピオネート、ビニルブチレート、ビニルベンゾエート、メチルアクリレート、エチルアクリレートまたはブチルアクリレートからなる群から選択された、1つ以上のモノマーとのコポリマーであることを特徴とする、請求項3記載の使用。前記組成物中のジイソノニルテレフタレートDINTの量は、ポリマー100質量部当たり5~90質量部であることを特徴とする、請求項1から5までのいずれか1項に記載の使用。前記組成物中には、テレフタル酸ジイソノニルエステルを除く他のさらなる可塑剤が含有されていることを特徴とする、請求項1から6までのいずれか1項に記載の使用。前記組成物はさらなる可塑剤を含有し、その際に、使用されるさらなる可塑剤対ジイソノニルテレフタレートの質量比は、1:20~2:1であることを特徴とする、請求項1から7までのいずれか1項に記載の使用。前記組成物は、懸濁液PVCを含有することを特徴とする、請求項1から8までのいずれか1項に記載の使用。前記組成物は、充填剤、顔料、熱安定剤、酸化防止剤、粘度調節剤および滑剤からなる群から選択された添加剤を有することを特徴とする、請求項1から9までのいずれか1項に記載の使用。請求項1から10までのいずれか1項に記載のポリマー組成物を含有する、熱可塑的加工によって製造されたプラスチック製品において、ねじり振動分析またはDMTAによって測定された、前記ポリマー組成物のガラス転移温度が最大-30°C、特に-45~-30°Cの範囲内にあることを特徴とする、前記プラスチック製品。ジイソノニルテレフタレートを含有するポリマー組成物において、前記組成物がジイソノニルテレフタレートの代わりにC10フタレートを含有する同じ組成物よりも低い揮発性を有することを特徴とする、前記ポリマー組成物。実施例本発明による組成物中で使用するためのジイソノニルテレフタレートの製造は、WO2009/095126の記載により、EvonikOxenoGmbH社のイソノナノールを使用して実施された。様々な可塑剤は、たいてい、種々の効率を示し、すなわちDIN53505によるショアーA硬度により測定された、測定された硬度の調節には、種々の量の可塑剤が必要とされる。より良好な比較可能性のために、予備試験によって、ほぼ同じ硬度の達成に必要とされる、可塑剤の量を測定した。相応する可塑剤の量は、第1表中に記載されている。1.試験体の製造最初に、ドライブレンド混合物をブラベンダープラスチコーダーBrabenderPlasticorder中で予め混合した。固体成分を88°Cに温度調節した後、液状成分組成、第1表参照を添加し、かつ混合容器中で88°Cで20分間均一化した。引続き、この混合物を油加熱したカレンダーCollin社、タイプW150AP上で可塑化し、かつ加工して圧延シートにした。2個のロールの温度は、それぞれ165°Cであった。圧延時間は、5分であった。次に、冷却された圧延シートをCollin社の実験室用プレス機中で次のように厚さ1mmの板に圧縮した:温度を170°Cに調節し、前記シートを最初に5バールの加圧圧力で1分間および次に200バールで2分間圧縮した。引続き、プレス板を200バールで5分間内に40°Cに冷却した。ショアーA硬度の測定のための試験体を製造するために、厚さ2mmの板を製造し、それぞれその中から3枚を積み重ね、その後に実施例2の記載により測定した。処方物:全て質量部での記載2.ショアーA硬度の測定測定それ自体をDIN53505によりZwick-Roell社のショアーA測定機器を用いて実施し、測定値をそれぞれ3秒後に読み取った。それぞれの試験体につき、3回の異なる測定を様々な位置縁部領域ではないで実施し、かつそれぞれ測定値を記録した。全てのショアー硬度は、91±1の間隔で変動し、すなわち当該方法の測定精度の範囲内で変動し、したがって、実際に同一のものと見なすことができる。3.試験体についての揮発性の測定厚さ1mmの試験板から、円形の試験体を打抜き、標準気候23°C、50の相対空気湿度内で加工の条件に合わせ、その後に100°Cで7日間、空気循環キャビネット中で貯蔵し、その後に再び上記と同様に加工の条件に合わせ、かつ再計量した。次に、貯蔵開始前の質量に対する質量差を求めた。4.比体積抵抗の測定次の測定をDINIEC60093VDE0303第30部により実施した。DEHTは、実際に体積抵抗の際の良好な結果を示すが、しかし、揮発性における弱化を示す。それに反して、DINTは、体積抵抗の場合ならびに揮発性の場合に標準可塑剤DPHPおよびDIDPよりも良好な結果を示す。5.冷時における挙動低温柔軟性の測定のために、試験体を、ねじり振動解析Torsionsschwingungsnanalyseにより測定した。厚さ1mmのシートから長さ60mm、幅80mmおよび厚さ1mmの断片を打抜き、前記断片から、タイプMYRENNEATMIIIのねじり振子においてDINENISO6721第2部により-100°C~100°Cの温度および1s1の周波数でそれぞれ貯蔵弾性率G’および損失弾性率G’’を測定した。G’’の最大から、ガラス転移温度TGを測定した。これは、低い温度での柔軟性のための基準である。前記試験体のガラス転移温度は、第5表中にリストアップされている。DINTを含有する本発明による混合物を使用するC10フタレートと比較して明らかな向上を認識することができ、DEHTと比較しても改善が達成される。相応するフィルムのガラス転移温度で表わされる、極度に低い揮発性、改善された体積抵抗および優れた低温柔軟化を前提として、熱可塑的用途のためのDINTの使用は、公知技術水準と比較して明らかな改善を示す。